(57)【要約】【課題】水洗により除去することができ、アイロン等による加熱が不要で、仮止め作業時に手を汚したり、成分が飛散することなく、必要長さに切断する煩雑さのない布仮止め用粘着テープを提供すること。【解決手段】剥離基材の片面に粘着剤層を有する布仮止め用感圧転写粘着テープであって、前記粘着剤が水溶性であり、粘着剤層の厚さが８〜５０μｍである。粘着剤層の粘着力が１．８〜７．０Ｎ／５０ｍｍ（ＪＩＳ  Ｚ０２３７に準拠）であることが好ましい。【選択図】なし【特許請求の範囲】
【請求項１】
剥離性基材の片面に粘着剤層を有する布仮止め用感圧転写粘着テープであって、前記粘着剤層が水溶性であり、粘着剤層の厚さが８〜５０μｍであることを特徴とする布仮止め用感圧転写粘着テープ。
【請求項２】
粘着剤層の粘着力が、１．８〜７．０  Ｎ／５０ｍｍである請求項１に記載の布仮止め用感圧転写粘着テープ。
【請求項３】
請求項１または２に記載の布仮止め用感圧転写粘着テープを装着したことを特徴とする転写ヘッドを有する感圧転写具。
【発明の詳細な説明】
【技術分野】
【０００１】
本発明は、布仮止め用感圧転写粘着テープに関し、さらに詳しくは、布の表地と裏地、または表地同士を縫い合わせる場合など、複数の布地を縫い合わせる際に、それらの布地同士を仮止めするために使用される感圧転写粘着テープに関する。
【背景技術】
【０００２】
従来、布の仮止めには、まち針による固定やしつけ糸による仮縫いがなされていたが、厚みのある布には使用しにくいこと、使用後の除去の煩雑さなどの理由から、最近は接着剤が広く用いられるようになってきた。このような仮止め用接着剤としてはホットメルト接着剤が用いられ、例えば、ポリビニルアルコールからなる水溶性ホットメルト接着剤やα−オレフィン・ビニルエステル共重合体からなる疎水性ホットメルト接着剤などが知られている。ホットメルト接着剤のほか、固形の接着剤、スプレータイプや両面テープタイプの接着剤も用いられている。
【０００３】
しかし、ホットメルト接着剤を仮止め用に用いるには、アイロンなどによる加熱圧着が必要となり、固形タイプやスプレータイプでは接着するまでの乾燥時間を要するほか、しわやしみが生じたり、成分が飛散したり、手をよごすことがあるなどの欠点を有する。また、両面テープでは支持体を有するので、必要な長さに切断して使用する必要がある。
【０００４】
また、特許文献１には、ワックスと軟化点がワックスより低いバインダー樹脂からなる芯地仮止め用接着剤が記載されている。バインダー樹脂のみが溶融する温度で芯地を仮接着し、縫製作業終了後に、ワックスの軟化点以上の温度に加熱して接着剤を溶融させ、芯地と表地を剥離させるものである。しかし、この接着剤を仮止めに使用した場合、縫製作業終了後に接着剤を除去するには溶剤洗浄が必要となる。
【０００５】
一方、水溶性の粘着剤は２つの物体を接着し、水洗により接着を解除し、除去できるので、包装用途やプリント配線盤製造工程における仮固定に用いられている。例えば、特許文献２には、粘着テープの廃棄処理を速やかにかつ完全に行うことのできる包装用テープとして、基材の一面に、（メタ）アクリル酸のヒドロキシ低級アルキルエステルもしくは低級アルキレンエーテルグリコールエステルと、カルボキシル基を有するビニルモノマーを光重合させて得られた共重合体を含む粘着剤層を設けた水溶性粘着テープが記載されている。また、特許文献３には、プリント配線盤の製造工程において、ハンダマスク用の治具を仮固定し、処理工程後に溶解して治具を取り外すことのできる水溶性テープまたはシートが提案されており、このテープは水溶性のフィルムを基材とし、その一面または両面に水溶性粘着剤層を形成したものと記載されている。これらのテープまたはシートには、包装用テープとしての強度または包装作業時やハンダマスク用治具の仮固定作業時の取り扱い性などの観点から基材が必要とされている。したがって、このようなテープは基材を有するという点で、少なくとも前記両面テープと同じ欠点を有する。
【特許文献１】特開平６−３２２３３１号公報
【特許文献２】特開平５−３３１４２７号公報
【特許文献３】特開平６−３３００００号公報
【発明の開示】
【発明が解決しようとする課題】
【０００６】
本発明においては、水洗により除去することができ、アイロンなどによる加熱が必要でなく、仮止め作業時に手を汚したり、成分が飛散することなく、必要長さに切断する煩雑さのない、布仮止め用具を提供することを目的とする。
【課題を解決するための手段】
【０００７】
本発明者らは、上記課題を解決するために鋭意研究を重ねた結果、粘着剤として水溶性粘着剤を選び、それを剥離基材の上に塗工して、感圧転写粘着テープとすると、粘着剤層のみを仮止め用布地に容易に転写することができ、必要な長さに切断する煩雑さがなく、また仮止め作業時に手を汚したり、成分が飛散することもなく、さらには縫製作業終了後には水洗により容易に除去できることを見出し、本発明に到達した。
【０００８】
すなわち、本発明は下記のとおりである。
１）剥離性基材の片面に粘着剤層を有する布仮止め用感圧転写粘着テープであって、前記粘着剤層が水溶性であり、粘着剤層の厚さが８〜５０μｍであることを特徴とする布仮止め用感圧転写粘着テープ、
２）粘着剤層の粘着力が、１．８〜７．０Ｎ／５０ｍｍである前記１）に記載の布仮止め用感圧転写粘着テープ、
３）前記１）または２）に記載の布仮止め用感圧転写粘着テープを装着したことを特徴とする転写ヘッドを有する感圧転写具。
【発明の効果】
【０００９】
本発明によれば、粘着剤層のみを仮止め用布地に転写することができるので、支持体を有する従来の両面テープのように予め必要長さに切断する煩雑さがなく、また、使用時に手を汚したり、成分が飛散することがなく、粘着剤層を貼付後、仮止め用布同士を接着するまでの乾燥時間が不要であり、布地同士を短時間で容易に仮止めすることができる。また、粘着剤層が水溶性なので、縫製作業終了後には布製品の洗濯により容易に除去することができる。さらに、転写具に装着されていると、粘着剤層を転写し終えた剥離基材は転写具内のリールに巻き取られるので、使用時にごみが発生することがない。
【発明を実施するための最良の形態】
【００１０】
以下、本発明について詳細に説明する。
本発明は、剥離性基材の片面に、粘着剤層を有する布仮止め用感圧転写粘着テープである。本発明において、粘着剤層は水溶性であり、水溶性の粘着剤を主成分とする層からなる。水溶性の粘着剤としては、アクリル酸エステル共重合物を主成分とするアクリル系粘着剤を好ましく用いる。例えば、このような粘着剤としてアクリル酸エステルにカルボキシル基含有モノマーを共重合させ、アミンやアルカリ金属などで中和して水溶性化し、さらにポリエーテルポリオール、多価アルコール、ロジン塩などの水溶性低分子化合物を配合したものを挙げることができる。
【００１１】
粘着剤組成物は、前記粘着剤を３０〜６０重量％程度、酢酸エチル、トルエン、エタノールなどの溶剤に溶解したものや、エマルジョンタイプなどのいずれを用いてもよい。必要に応じてエポキシ系の硬化剤を添加してもよい。
【００１２】
粘着剤層の厚さは、８〜５０μｍであり、１０〜３０μｍであることが好ましい。粘着剤層の厚さが８μｍ未満では、十分な粘着力を発揮することが出来ず、５０μｍを超えて厚くすることは、経済的ではなくのり切れ性が悪くなる。
【００１３】
また、粘着剤層は、粘着力が１．８〜７．０Ｎ／５０ｍｍであることが望ましい。粘着力は、ＪＩＳ  Ｚ０２３７に準拠した綿生地間の圧着直後の粘着力である。粘着剤層の粘着力が１．８Ｎ／５０mm未満では、十分な粘着力を発揮することが出来ず、転写具を使用して転写することが出来ないばかりか、転写出来たとしてもすぐに剥がれてしまい、布の仮止めには粘着力が不十分である。一方７．０Ｎ／５０ｍｍを超えると、粘着力が強すぎて、のり切れ性が悪くなったり、例えば他の加工を施すために、貼り合わせた縫い代を剥がそうとするとき、布自体を傷めてしまう場合が生じる。
【００１４】
本発明の感圧転写粘着テープは、剥離性基材の上に、上記水溶性の粘着剤を主成分とする粘着剤組成物を塗工して形成される。剥離性基材としては、自動巻取り機構をもつ転写具に適合する曲げ剛性を有するプラスチックフィルムまたは紙が好ましく、プラスチックフィルムとしては、たとえば、ポリエチレンテレフタレートなどのポリエステルフィルム、ポリプロピレンやポリエチレン等のポリオレフィンフィルムを挙げることができる。剥離性の基材の厚さは３〜３０μｍが好ましい。基材の片面もしくは両面には、一般にシリコーン樹脂や無機あるいは有機顔料を分散させたシリコーン樹脂等の離型層が形成される。
【００１５】
本発明の感圧転写粘着テープは、自動巻取り機構を有する転写具に装着すると容易に、しかも好適に布仮止め用に使用できる。転写具は感圧転写粘着テープを巻きつける送出リールと、この送出リールより供給される感圧転写粘着テープの粘着剤層を基材から剥離しながら被転写体へ転写させる転着ヘッドと、転写後に残った基材を巻き取る巻取リールとを片手で把持使用が可能な器体内に装備したものが好ましく利用できる。感圧転写粘着テープはロールに小巻にして転写具に装着するとよい。このような転写具に装着すると、粘着剤層の転写が容易であるばかりでなく、粘着剤層を転写し終えた剥離基材は転写具内のリールに巻き取られるので、使用時にごみが発生することがない利点もある。
【００１６】
本発明の布仮止め用感圧転写粘着テープは、種々の布同士の仮止めに用いることができる。例えば、綿、麻、ウール、ポリエステル、ナイロン、レーヨン、およびそれらの混紡、混織生地などの仮止めに用いることができる。
【実施例】
【００１７】
以下、実施例及び比較例を用いて本発明を更に具体的に説明するが、本発明は以下の実施例のみに限定されるものではない。
【００１８】
（実施例１）
粘着剤コーポニールＮ−３３０８（日本合成化学工業（株）製）９９重量部に、硬化剤としてコーポニールＮ−２２３５（日本合成化学工業（株）製）１重量部を混合し、粘着剤組成物を得た。
得られた粘着剤組成物を、剥離処理したテープ状のＰＥＴフィルム（厚み２５μｍ）に塗工し、１０５℃にて２分間乾燥させて、粘着テープ（以下、試料テープ）を作成した。試料テープについて、下記のようにして、粘着力、厚みを測定し、各項目について評価した。その結果を表１に示す。
【００１９】
（実施例２および比較例１）
実施例１において、硬化剤を添加することなく、粘着剤のみを塗工して、粘着剤層の厚みの異なる試料テープを作成した。実施例１と同様に測定、評価した。その結果を表１に示す。
【００２０】
（実施例３および比較例２）
粘着剤ＳＫダイン１１９３（綜研化学（株）製）１００重量部、硬化剤Ｍ−５Ａ（綜研化学（株）製）９重量部、添加剤Ｋ−１０Ｍ（綜研化学（株）製）２７重量部を混合して粘着剤組成物を得、粘着剤層の厚みの異なる試料テープを作成した。
【００２１】
（比較例３）
粘着剤モビニールＳ−７１（ニチゴー・モビニール（株）製）を粘着剤組成物として用い、試料テープを作成した。
【００２２】
（１）粘着力の測定
各試料テープの粘着剤層の上に剥離処理したＰＥＴフィルム（テープ）を重ね合わせて、４０℃にて3日間、熟成処理を行ない、熟成が終了した各試料テープを用いて、ＪＩＳ  Ｚ０２３７に準拠し、１ｋｇローラーで一往復圧着した直後の綿生地（ブロード織布）間の粘着力を１８０度引き剥がし法により測定した。すなわち、各試料テープを８．４mm×５０ｍｍに裁断し、一方の剥離ＰＥＴフィルムを剥がし、綿生地（ブロード織布）に貼り合わせ、もう一方の剥離ＰＥＴフィルムを剥がし、別の綿生地（ブロード織布）を貼り合わせて、１ｋｇローラーで一往復の加圧をし、その後直ちに１８０度引き剥がし法により粘着力を測定した。
【００２３】
（２）厚みの測定
試料テープの厚みを、フィルム厚み測定器にて、測定し、粘着剤層の厚みを算出した。
【００２４】
（３）転写性の評価
転写ヘッドを搭載したテープのり転写具を使用して、綿生地に５０mmの長さで、粘着剤層の転写を行ない、転写性を下記のように評価した。
○：転写可能
×：転写されない
【００２５】
（４）のり切れの評価
転写ヘッドを搭載したテープのり転写具を使用して、綿生地に５０mmの長さで粘着剤層の転写を行ない、ヘッドを綿生地から垂直方向に剥がした時ののり切れ性を下記のように評価した。
○：切れ性良好
△：粘着層が伸びながら切れる
×：切れにくい
【００２６】
（５）布の傷みの評価
粘着力を測定した試験片を観察し、その傷みを目視観察し、下記のように評価した。
○：傷み無し
×：織りがよれるなど、試験片に変形が見られる。
【００２７】
（表１）
実施例１  実施例２  実施例３  比較例１  比較例２  比較例３
粘着力(N/50mm)     4.64      5.03      4.85      35.5      0.30      1.90
厚み  (μm)        29.7      25.9      24.4      54.4      6.4       62.6
転写性              ○        ○        ○        ○        ×        ○
のり切れ            ○        ○        ○        ×        ＊        ×
布の傷み            ○        ○        ○        ×        ○        ○   
注）＊：転写できないため、評価まで至らず。